СТЕКЛОПЛАСТИКОВАЯ ТРУБА С ТОРЦЕВОЙ МУФТОВОЙ ЧАСТЬЮ

Полезная модель относится к машиностроению, а именно к области труб из композиционных материалов и может быть использована для изготовления насосно-компрессорных труб.
В настоящее время, благодаря своим техническим характеристикам, и главное, коррозионной устойчивости, стеклопластиковые трубы находят широкое применение в составе насосно-компрессорных линий.
Для уменьшения затрат на изменение инфраструктуры монтажа стараются выполнять стеклопластиковые трубы в форм-факторе стандартных металлических.
Из патентов №5566985 US и №120132 RU известна стеклопластиковая труба с раструбом, диаметр которого больше диаметра тела трубы. В результате такую трубу можно использовать в стандартном элеваторе для металлических труб.
Недостатком этого решения является повышение опасности повреждения трубы и разгерметизации раструбной ее части.
Для повышения прочности композитных стеклопластиковых труб используют различные подходы.
Так, из патента №5520422 US известна стеклопластиковая труба, в которой область раструба с резьбой имеет обмотку волокном с высоким значением модуля упругости для целей повышения жесткости тела трубы.
Из патента № CN 2644825 Y известна стеклопластиковая труба, в которой достигнуто повышение стойкости по отношению к аксиальным напряжениям за счет намотки волокна под углом от 5 до 10 градусов по отношению к оси трубы.
Из патента №102051 RU известна керноприемная труба, стеклопластиковая трубная часть которой содержит внутренний слой, наполненный нетканым стекло- или полиэфирным нетканым материалом с содержанием связующего 50-95% по массе, несущий слой, выполненный спирально-перекрестной намоткой ровинга из Е-стекла под углом 45°±2° или 54°±2°, и наружный защитный слой, состоящий из кольцевых слоев ровинга под углом 80°±6°. Получаемые характеристики трубы по данному патенту являются избыточными для насосно-компрессорных труб, и недостатком указанного решения является сложность в производстве.
Технической проблемой является повышение прочности стеклопластиковой трубы для насосно-компрессорной линии при исполнении ее с широким раструбом, не увеличив при этом существенно затрат на ее изготовление.
Цель достигается за счет того, что стеклопластиковая труба, выполненная методом намотки армирующего стекловолокна с использованием связующего из смеси эпоксидной смолы и отвердителя, в области торцевой муфтовой части дополнительно содержит не менее 15 армирующих слоев стекловолокна, уложенного под углом от 86 до 90 градусов, и скрепленного связующим, соответствующим основному телу трубы, методом полимеризации. За счет этого формируется утолщение в торцевой части трубы, позволяющее захватывать ее стандартным элеватором с исключением повреждения трубы. При этом с одной стороны достигается высокая надежность трубы, а с другой ее универсальность, так как отсутствуют значительные изменения в процессе производства по отношению к стандартным стеклопластиковым трубам.
Осуществление изобретения
Производят изготовление основного тела трубы методом намотки стекловолокна на оправку с использованием в качестве связующего смеси эпоксидной смолы и отвердителя. При этом в области торца укладывают не менее 15 дополнительных армирующих слоев стекловолокна, уложенных под углом от 86 до 90 градусов. Далее проводят отверждение и механическую доработку муфтовой части до цилиндрической формы.